(57)【要約】【課題】滑らかな書き味を有し、格段に優れた着色性を有する軟質色芯でありながら、優れた曲げ強度、先端強度等の機械的強度、及び切削時に折れにくく、しかも、描線がテレビン油等の油絵用オイルに溶解可能で、油絵調の描画が可能であり、更には、軟質色芯に発生しやすい、芯表面及び描画面のブルーミングが発生しにくい非焼成色鉛筆芯を提供する。【解決手段】非焼成色鉛筆芯に用いるワックス類として、融点６５℃以下のグリセリン脂肪酸エステル及び／又はペンタエリスリトール脂肪酸エステルと、ロジン及び／又はロジン変性物の混合物を含有することを特徴とする非焼成色鉛筆芯。【選択図】なし【特許請求の範囲】
【請求項１】
ワックス類として、融点６５℃以下のグリセリン脂肪酸エステル及び／又はペンタエリスリトール脂肪酸エステルと、ロジン及び／又はロジン変性物の混合物を含有することを特徴とする非焼成色鉛筆芯。
【請求項２】
少なくとも水溶性樹脂、着色材、体質材を含有する請求項１記載の非焼成色鉛筆芯。
【請求項３】
融点６５℃以下のグリセリン脂肪酸エステル及び／又はペンタエリスリトール脂肪酸エステルと、ロジン及び／又はロジン変性物の含有比率が、重量比で２５：１〜１：２の範囲にある請求項１又は２記載の非焼成色鉛筆芯。
【請求項４】
融点６５℃以下のグリセリン脂肪酸エステル及び／又はペンタエリスリトール脂肪酸エステルと、ロジン及び／又はロジン変性物の混合物の合計含有量が、全ワックス類中に８０重量％以上である請求項１〜３の何れか一つに記載の非焼成色鉛筆芯。
【請求項５】
更に、ワックス類として、融点６２℃以下のパラフィンワックスとペトロラタムの混合物、融点６２℃以下のパラフィンワックスとマイクロクリスタリンワックスの混合物、ミツロウのうち少なくとも１種を含有する請求項１〜３の何れか一つに記載の非焼成色鉛筆芯。
【請求項６】
融点６２℃以下のパラフィンワックスと、ペトロラタム及び／又はマイクロクリスタリンワックスの含有比率が、重量比で５：１〜１：２の範囲にある請求項５に記載の非焼成色鉛筆芯。
【請求項７】
融点６５℃以下のグリセリン脂肪酸エステル及び／又はペンタエリスリトール脂肪酸エステルとロジン及び／又はロジン変性物の混合物と、融点６２℃以下のパラフィンワックスとペトロラタムの混合物、融点６２℃以下のパラフィンワックスとマイクロクリスタリンワックスの混合物、ミツロウのうち少なくとも１種との合計量のうち、上記融点６５℃以下のグリセリン脂肪酸エステル及び／又はペンタエリスリトール脂肪酸エステルとロジン及び／又はロジン変性物の混合物の含有割合が１５重量％以上である請求項５又は６に記載の非焼成色鉛筆芯。
【請求項８】
融点６５℃以下のグリセリン脂肪酸エステル及び／又はペンタエリスリトール脂肪酸エステルと、ロジン及び／又はロジン変性物の混合物、及び、融点６２℃以下のパラフィンワックスとペトロラタムの混合物、融点６２℃以下のパラフィンワックスとマイクロクリスタリンワックスの混合物、ミツロウのうち少なくとも１種の合計含有量が、全ワックス類中に８０重量％以上である請求項１〜３及び５〜７の何れか一つに記載の非焼成色鉛筆芯。
【請求項９】
炭素数１０〜２０の飽和脂肪酸の含有量が、非焼成色鉛筆芯全量に対して、１．５重量％以下である請求項１〜８の何れか一つに記載の非焼成色鉛筆芯。
【請求項１０】
筆記描線が、油絵用オイルに溶解する請求項１〜９の何れか一つに記載の非焼成色鉛筆芯。
【発明の詳細な説明】
【技術分野】
【０００１】
本発明は、主として木軸色鉛筆芯、シャープペンシル用色鉛筆芯、必要に応じて紙等を巻いたダーマト、クレヨン等の芯のみで構成される固形描画材等の非焼成色鉛筆芯に関し、更に詳しくは、テレビン油等の油絵用オイルで描画面を溶かすことにより、油絵調の描画が可能となる非焼成色鉛筆芯に関する。
【背景技術】
【０００２】
従来の非焼成色鉛筆芯は、結合材である水溶性有機高分子物質を水溶解、膨潤させてワックス類、体質材、着色材等と共に混練、押出成形した後に、水を乾燥除去する湿式法で製造されている。なお、乾燥工程を省略した乾式法で製造された木軸色鉛筆芯では、湿式法芯の品質に迫るものは市販されていないのが現状である。
【０００３】
従来における湿式法による色鉛筆芯は、芯の硬さ、強度、紙に対する着色性をワックス類の種類、水溶性樹脂の含有量で調整している。
しかしながら、低融点のワックス類を増量したり、水溶性樹脂を減量すれば、軟らかく着色性の良い芯が得られるが、その結果、描画時及び芯の切削時に折れやすく、実用に供さないものとなる点に課題がある。
【０００４】
一方、先願特許としては、例えば、黒鉛を分散含有する焼成芯体とこの焼成芯体の気孔中に含浸された油状物とよりなる鉛筆芯において、濃度と定着性の逆相関関係を改善させた焼成鉛筆芯とするために、前記油状物の少なくとも一部として、ワックスと、ロジン系樹脂及び／又はＣ6系石油樹脂との相溶物を有してなる焼成鉛筆芯（例えば、特許文献１参照）が知られている。また、高い濃度と発色性を有する鉛筆芯を得るために、少なくとも体質材と着色材と油溶性樹脂と水溶性樹脂とを配合してなる鉛筆芯、並びに、前記体質材と着色材、油溶性樹脂及び水溶性樹脂を前記油溶性樹脂を溶解する有機溶剤と共に、前記水溶性樹脂の融点以上の温度にて混合若しくは混練処理してなることを特徴とする前記鉛筆芯の製造方法（例えば、特許文献２参照）が知られている。
【０００５】
しかしながら、上記特許文献１に記載の鉛筆芯は、焼成黒芯の含浸物であり、本願発明の非焼成色鉛筆芯とは、その技術思想、目的及び効果のいずれも異なるものであり、また、上記特許文献２記載の鉛筆芯も本願発明の非焼成色鉛筆芯とは、その技術思想、選択材料、目的及び効果がいずれも異なるものである。
【特許文献１】特開平３−３１３７７号公報（特許請求の範囲、実施例等）
【特許文献２】特開２００１−１１３５９号公報（特許請求の範囲、実施例等）
【発明の開示】
【発明が解決しようとする課題】
【０００６】
本発明は、上記従来技術の課題に鑑み、これを解消しようとするものであり、滑らかな書き味を有し、格段に優れた着色性を有する軟質色芯でありながら、優れた曲げ強度、先端強度等の機械的強度、及び切削時に折れにくい非焼成色鉛筆芯を提供することを目的とする。また、描線がテレビン油等の油絵用オイルに溶解可能で、油絵調の描画が可能であり、更には、軟質色芯に発生しやすい、芯表面及び描画面のブルーミングが発生しにくい非焼成色鉛筆芯を提供することを目的とする。
【課題を解決するための手段】
【０００７】
本発明者らは、上記従来の課題等を解決するために、鋭意研究を行った結果、非焼成色鉛筆芯に用いるワックス類として、特定融点以下のグリセリン脂肪酸エステル及び／又はペンタエリスリトール脂肪酸エステルと、ロジン及び／又はロジン変性物との混合物を用いることにより、上記目的の非焼成色鉛筆芯が得られることを見い出し、本発明を完成するに至ったのである。
【０００８】
すなわち、本発明は、次の（１）〜（１０）に存する。
（１）  ワックス類として、融点６５℃以下のグリセリン脂肪酸エステル及び／又はペンタエリスリトール脂肪酸エステルと、ロジン及び／又はロジン変性物の混合物を含有することを特徴とする非焼成色鉛筆芯。
（２）  少なくとも水溶性樹脂、着色材、体質材を含有する上記（１）記載の非焼成色鉛筆芯。
（３）  融点６５℃以下のグリセリン脂肪酸エステル及び／又はペンタエリスリトール脂肪酸エステルと、ロジン及び／又はロジン変性物の含有比率が、重量比で２５：１〜１：２の範囲にある上記（１）又は（２）記載の非焼成色鉛筆芯。
（４）  融点６５℃以下のグリセリン脂肪酸エステル及び／又はペンタエリスリトール脂肪酸エステルと、ロジン及び／又はロジン変性物の混合物の合計含有量が、全ワックス類中に８０重量％以上である上記（１）〜（３）の何れか一つに記載の非焼成色鉛筆芯。
（５）  更に、ワックス類として、融点６２℃以下のパラフィンワックスとペトロラタムの混合物、融点６２℃以下のパラフィンワックスとマイクロクリスタリンワックスの混合物、ミツロウのうち少なくとも１種を含有する上記（１）〜（３）の何れか一つに記載の非焼成色鉛筆芯。
（６）  融点６２℃以下のパラフィンワックスと、ペトロラタム及び／又はマイクロクリスタリンワックスの含有比率が、重量比で５：１〜１：２の範囲にある上記（５）に記載の非焼成色鉛筆芯。
（７）  融点６５℃以下のグリセリン脂肪酸エステル及び／又はペンタエリスリトール脂肪酸エステルとロジン及び／又はロジン変性物の混合物と、融点６２℃以下のパラフィンワックスとペトロラタムの混合物、融点６２℃以下のパラフィンワックスとマイクロクリスタリンワックスの混合物、ミツロウのうち少なくとも１種との合計量のうち、上記融点６５℃以下のグリセリン脂肪酸エステル及び／又はペンタエリスリトール脂肪酸エステルとロジン及び／又はロジン変性物の混合物の含有割合が１５重量％以上である上記（５）又は（６）に記載の非焼成色鉛筆芯。
（８）  融点６５℃以下のグリセリン脂肪酸エステル及び／又はペンタエリスリトール脂肪酸エステルと、ロジン及び／又はロジン変性物の混合物、及び、融点６２℃以下のパラフィンワックスとペトロラタムの混合物、融点６２℃以下のパラフィンワックスとマイクロクリスタリンワックスの混合物、ミツロウのうち少なくとも１種の合計含有量が、全ワックス類中に８０重量％以上である上記（１）〜（３）及び（５）〜（７）の何れか一つに記載の非焼成色鉛筆芯。
（９）  炭素数１０〜２０の飽和脂肪酸の含有量が、非焼成色鉛筆芯全量に対して、１．５重量％以下である上記（１）〜（８）の何れか一つに記載の非焼成色鉛筆芯。
（１０）  筆記描線が、油絵用オイルに溶解する上記（１）〜（９）の何れか一つに記載の非焼成色鉛筆芯。
【発明の効果】
【０００９】
本発明によれば、滑らかな書き味を有し、格段に優れた着色性を有する軟質色芯でありながら、優れた曲げ強度、先端強度等の機械的強度及び切削時に折れにくく、しかも、描線がテレビン油等の油絵用オイルに溶解可能で、油絵調の描画が可能であり、更には、軟質色芯に発生しやすい、芯表面及び描画面のブルーミングが発生しにくい非焼成色鉛筆芯が提供される。
【発明を実施するための最良の形態】
【００１０】
以下に、本発明の実施形態を詳しく説明する。
本発明の非焼成色鉛筆芯は、ワックス類として、融点６５℃以下のグリセリン脂肪酸エステル及び／又はペンタエリスリトール脂肪酸エステルと、ロジン及び／又はロジンのグリセリンエステル等ロジン変性物の混合物を含有することを特徴とするものである。
【００１１】
本発明において、用いるグリセリン脂肪酸エステルとしては、融点６５℃以下で一般的にグリセリン脂肪酸エステルに分類されているものであれば、特に限定されず、いずれも使用できる。なお、６５℃を越えるグリセリン脂肪酸エステルは、紙面に対する着色性が劣り、また、油絵調の絵を書く場合、テレビン油等の油絵用オイルに対する溶解性が劣ることとなり、好ましくない。
具体的に用いることができるグリセリン脂肪酸エステルとしては、融点６５℃以下であれば、ミリスチン酸グリセリド、パルミチン酸グリセリド、ステアリン酸グリセリド、オレイン酸グリセリド等を用いることができ、また、モノグリセリド、ジグリセリド、トリグリセリドのいずれも用いることができる。
また、用いることができるグリセリン脂肪酸エステルとしては、上記化成品以外のものとしては、例えば、グリセリン脂肪酸エステルを主成分（９０重量％以上、以下同様）とする、ハゼロウ、ウルシロウ等のモクロウ類、ヤマハゼロウ、ヤマウルシロウ等のスマックワックス類等の天然物のいずれも用いることができる。
【００１２】
本発明において、用いるペンタエリスリトール脂肪酸エステルとしては、融点６５℃以下で一般的にペンタエリスリトール脂肪酸エステルに分類されているものであれば、特に限定されず、いずれも使用できる。なお、６５℃を越えるペンタエリスリトール脂肪酸エステルは、紙面に対する着色性が劣り、また、油絵調の絵を書く場合、テレビン油等油絵用オイルに対する溶解性が劣ることとなり、好ましくない。
具体的に用いることができるペンタエリスリトール脂肪酸エステルとしては、融点６５℃以下であれば、ミリスチン酸ペンタエリスリット、パルミチン酸ペンタエリスリット、ステアリン酸ペンタエリスリット、オレイン酸ペンタエリスリット等を用いることができ、また、モノペンタエリスリット、ジペンタエリスリット、トリペンタエリスリット、テトラペンタエリスリットのいずれも用いることができる。
これらの本発明に用いるグリセリン脂肪酸エステル、ペンタエリスリトール脂肪酸エステルは、化成品、天然物を区別することなく、単独で又は２種以上混合して用いることも可能であり、目的とする非焼成色鉛筆芯の着色性、硬さによって適宜選択される。
【００１３】
本発明において、グリセリン脂肪酸エステル、ペンタエリスリトール脂肪酸エステルは、融点６５℃以下であればいずれも使用できるが、極端に融点が低いと強度が弱く、特に、夏場等の高温下での描画でベタつき、折れやすくなるため、融点の範囲としては、好ましくは、４０℃〜６５℃、更に好ましくは、４５℃〜６２℃のものを選択することが望ましい。
【００１４】
また、融点が６５℃を越えるグリセリン脂肪酸エステルあるいはこれらを主成分とする天然のヒマシ硬化油、パーム硬化油であっても、より低融点のグリセリン脂肪酸エステル、ペンタエリスリトール脂肪酸エステルと混合して融点の加重平均値を６５℃以下にすれば使用することができる。
【００１５】
本発明において、用いるロジン及び／又はロジン変性物は、一般的にロジン、ロジン変性物に分類されているものであれば、特に限定されず、いずれも使用できる。ロジン変性物としては、例えば、ロジンのグリセリンエステル、ロジン変性マレイン酸、ロジン変性フェノール樹脂等を用いることができる。また、ロジンの主成分であるアビチエン酸も使用することができる。
これらのロジン、ロジン変性物は、化成品、天然物を区別することなく、単独で又は２種以上混合して用いることも可能であり、目的とする非焼成色鉛筆芯の着色性、硬さによって適宜選択される。
更には、ロジン、ロジンのグリセリンエステル等のロジン変性物は、テレビン油等の油絵用オイルに良好に溶解するため、得られる色鉛筆芯の溶解性向上にも効果的である。
【００１６】
好ましくは、融点６５℃以下のグリセリン脂肪酸エステル及び／又はペンタエリスリトール脂肪酸エステルと、ロジン及び／又はロジン変性物の含有比率は、重量比で２５：１〜１：２の範囲にすることが望ましく、更に好ましくは、１５：１〜１：１とすることが望ましい。
この比率が２５：１よりロジン等の含有量が少ないと、得られる芯体が脆く、一方、１：２より多いと、芯が硬く、着色性が不十分である。
ところで、融点６５℃以下のグリセリン脂肪酸エステル及び／又はペンタエリスリトール脂肪酸エステルと、ロジン及び／又はロジン変性物の混合は、事前に溶融混合することも可能であるし、色鉛筆芯製造工程において、他配合物とミキサー中等で混合することも可能で、その製造方法については、特に限定されない。
【００１７】
更に、テレビン油等の油絵用オイルに溶解させる場合は、融点６５℃以下のグリセリン脂肪酸エステル及び／又はペンタエリスリトール脂肪酸エステルと、ロジン及び／又はロジン変性物の混合物の合計含有量は、好ましくは、全ワックス類中に８０重量％以上、更に好ましくは、９０重量％以上とすることが望ましい。
【００１８】
本発明において、「ワックス」、「ワックス類」とは、次のように定義される。「ワックス」とは、化学的定義では、『脂肪酸と高級一価又は二価のアルコール』をいうが、この定義では常温でホホバ油のように液体のものもあれば、固体のものもある。しかし、通常は、『融点が１００℃以下で、常温で固体、かつ、溶融粘度が低いもの』をワックスと総称するようである（参考文献：ワックスの性質と応用、幸書房）。具体的には、上記化学的定義のワックスの他、油脂の範疇である三価（グリセリン）、あるいは脂質の範疇である四価（ペンタエリスルトール）のアルコールと脂肪酸のエステル、パラフィンワックス、ペトロラタム、マイクロクリスタリンワックス等の石油系炭化水素、脂肪酸単体、その他物質がワックスと総称される。
『脂肪酸と高級一価又は二価のアルコール』と定義されるほとんどのものが、融点６５℃を越え、また、常温ではテレビン油等に対する溶解性が悪く、ロジン、ロジンのグリセリンエステル等ロジン変性物との相溶性も劣る。
これに対して、本発明に用いる、三価（グリセリン）、あるいは四価（ペンタエリスリトール）のアルコールと脂肪酸のエステルは、テレビン油等の溶解性が良く、ロジン、ロジンのグリセリンエステル等ロジン変性物との相溶性も良い。
以上より、本発明では、明確に区別するため、『脂肪酸と高級一価又は二価のアルコール』を「ワックス」といい、『融点が１００℃以下で、常温で固体、かつ、溶融粘度が低いもの』を「ワックス類」として定義し、記載するものである。
【００１９】
本発明では、ワックス類として、上述の融点６５℃以下のグリセリン脂肪酸エステル及び／又はペンタエリスリトール脂肪酸エステルと、ロジン及び／又はロジン変性物の混合物に対して、更に、融点６２℃以下のパラフィンワックスとペトロラタムの混合物、融点６２℃以下のパラフィンワックスとマイクロクリスタリンワックスの混合物、ミツロウのうち少なくとも１種を含有することができ、これにより、更に、滑らかな書き味を有すると共に、格段に優れた着色性を有し、かつ、優れた曲げ強度、先端強度等の機械的強度及び切削時に更に折れにくく、しかも、油絵調の描画が可能であり、更には、芯表面及び描画面のブルーミングが更に発生しにくい非焼成色鉛筆芯が得られることとなる。
【００２０】
本発明において、用いるパラフィンワックスとしては、融点６２℃以下で一般的に分類されているものであれば、特に限定されず、いずれも使用できる。なお、６２℃を越えるパラフィンワックスでは、紙面に対する着色性が劣り、また、油絵調の絵を書く場合、テレビン油等油絵用オイルに対する溶解性が劣ることとなる。融点が６２℃を越えるパラフィンワックスであっても、より低融点のパラフィンワックスと混合して融点の加重平均値を６２℃以下にすれば使用することができる。
本発明において、用いるペトロラタムとしては、ワセリン等、一般的に分類されているものであれば、特に限定されず、いずれも使用でき、また、用いるマイクロクリスタリンワックスとしては、一般的に分類されているものであれば、特に限定されず、いずれも使用できる。
【００２１】
なお、パラフィンワックス単体では、脆く、芯の品質を低下させるため、ペトロラタム及び／又はマイクロクリスタリンワックスと混合して使用することが好ましく、融点６２℃以下のパラフィンワックスと、ペトロラタム及び／又はマイクロクリスタリンワックスとの含有比率は、重量比で、好ましくは、５：１〜１：２の範囲とすることが望ましく、更に好ましくは、４：１〜１：１とすることが望ましい。
この比率が５：１を越えると、パラフィンワックス特有の脆い芯体となり、一方、１：２を下回ると、ベタついた書き味となる。
ところで、融点６２℃以下のパラフィンワックスと、ペトロラタム及び／又はマイクロクリスタリンワックスの混合は、事前に溶融混合することも可能であるし、色鉛筆芯製造工程において、他配合物とミキサー中等で混合することも可能で、その製造方法については特に限定されない。
【００２２】
本発明において、用いるミツロウとして、一般的に分類されているものであれば、産地、酸化度、融点等、特に限定されず、いずれも使用でき、また、上記パラフィンワックス混合物と混合して用いることも可能であり、目的とする非焼成色鉛筆芯の着色性、硬さによって適宜選択される。
なお、ミツロウの主成分は、化学的にはワックス『脂肪酸と高級一価又は二価のアルコール』に分類されるが、テレビン油等の油絵用オイルに対する溶解性は良好である。
【００２３】
ところで、脂肪酸と高級一価、二価、三価（グリセリン）、あるいは四価（ペンタエリスリトール）のアルコールと脂肪酸のエステルは、不純物として遊離脂肪酸を含有しているが、含有量が多いと前記脂肪酸が芯表面及び描画面に染み出し、析出して粉がふいた状態のブルーミングが発生することとなる。本発明では、更なるブルーミング防止のためには、精製度が高いワックス類を選択し、好ましくは、特に、炭素数１０〜２０の飽和脂肪酸の含有量を非焼成鉛筆芯全量に対して、１．５重量％以下、更に好ましくは、１重量％以下、特に好ましくは、０．５重量％以下とすることが望ましい。
【００２４】
なお、パラフィンワックス等の石油系炭化水素は、脂肪酸を含有しないので、ブルーミング防止の点で、融点６５℃以下のグリセリン脂肪酸エステル及び／又はペンタエリスリトール脂肪酸エステルとロジン及び／又はロジン変性物の混合物に、更に、融点６２℃以下のパラフィンワックスとペトロラタムの混合物、融点６２℃以下のパラフィンワックスとマイクロクリスタリンワックスの混合物、ミツロウのうち少なくとも１種を混合することは効果的である。しかし、パラフィンワックスが脆いため、前記融点６５℃以下のグリセリン脂肪酸エステル及び／又はペンタエリスリトール脂肪酸エステルとロジン及び／又はロジン変性物の混合物の割合は、好ましくは、ワックス類中に１５重量％以上、更に好ましくは、２０重量％以上にすることが望ましく、特に好ましくは、２５重量％とすることが望ましい。
【００２５】
更に、テレビン油等の油絵用オイルに溶解させる場合は、融点６５℃以下のグリセリン脂肪酸エステル及び／又はペンタエリスリトール脂肪酸エステルと、ロジン及び／又はロジン変性物の混合物、及び、融点６２℃以下のパラフィンワックスとペトロラタムの混合物、融点６２℃以下のパラフィンワックスとマイクロクリスタリンワックスの混合物、ミツロウのうち少なくとも１種との合計含有量は、好ましくは、全ワックス類中に８０重量％以上、更に好ましくは、９０重量％以上とすることが望ましい。
【００２６】
本発明の非焼成色鉛筆芯は、上述の如く、ワックス類として、融点６５℃以下のグリセリン脂肪酸エステル及び／又はペンタエリスリトール脂肪酸エステルと、ロジン及び／又はロジン変性物の混合物を含有するものであるが、その他の成分は、色鉛筆芯種により、水溶性樹脂、顔料等の着色材、体質材などの各成分を適宜選択して用いることができる。
また、本発明の効果を損なわない範囲で、従来公知のカルナバワックス、キャンデリラワックス、ライスワックス、モンタンワックス、オゾケライト、ポリエチレンワックス等のワックス類も、目的とする非焼成色鉛筆芯の着色性、硬さによって適宜選択し、適宜量含有することができる。
用いるワックス類の合計含有量は、非焼成色鉛筆芯全量に対して、好ましくは、１５〜４５重量％とすることが望ましい。
【００２７】
本発明において、用いられる水溶性樹脂としては、例えば、ナトリウム塩等のカルボキシメチルセルロースのナトリウム塩等、メチルセルロース、ヒドロキシエチルセルロース、ヒドロキシプロピルセルロース等のセルロース誘導体、プルラン、ポリビニルアルコール、トラガカントガム、アラビアガム、グアーガム、ダンマルガム、ローカストビーンガム等合成、天然を問わずに単独あるいは混合していずれも使用できるが書き味、強度も考慮して曲げ強度が大きく、剛性のあるものを選択するのが好ましい。
用いる水溶性樹脂の含有量は、非焼成色鉛筆芯全量に対して、好ましくは、１〜１５重量％とすることが望ましい。
【００２８】
本発明において、用いられる着色材としては、ジスアゾイエローＡＡＡ、ピラゾロンオレンジ等のアゾ系有機顔料、フタロシアニンブルー、フタロシアニングリーン等のシアニン系有機顔料、キナクリドンレッド等の高級有機顔料、ファナルカラー等染付け顔料、蛍光顔料、カーボンブラック、鉄黒、弁柄、紺青、二酸化チタン等の無機顔料等を全て用いることができる。
また、テレビン油等に対する溶解性を向上する目的で、従来公知の染料を着色材として用いることも可能である。
用いる着色材の含有量は、非焼成色鉛筆芯全量に対して、好ましくは、０〜４５重量％とすることが望ましい。
【００２９】
本発明において、用いられる体質材としては炭酸カルシウム、カオリン、タルク、沈降性硫酸バリウム、マイカ、チタン酸カリウムウィスカー等公知の体質材を全て用いることができる。
用いる体質材の含有量は、上記ワックス類、水溶性樹脂、着色材などの残部となる。
【００３０】
本発明では、上述の如く、非焼成色鉛筆芯組成物中に、ワックス類として、融点６５℃以下のグリセリン脂肪酸エステル及び／又はペンタエリスリトール脂肪酸エステルと、ロジン及び／又はロジン変性物の混合物、好ましくは、特定の混合比率、配合比率で含有することにより、着色性が良く、テレビン油等の油絵用オイルに非常によく溶解する非焼成色鉛筆芯が得られることとなる。具体的には、従来の非焼成色鉛筆芯では、軟質化のため低融点ワックス類の配合比を増量すると折れやすく、ワックス類の化学構造面での追及もされておらず、同一メーカーの同一品種の芯でも、色によりテレビン油等に対する溶解性が大きく異なり、溶けやすい色と著しく溶けにくい色が混在していることが現状であった。
これに対して、本発明の非焼成色鉛筆芯では、軟らかく着色性が折れにくく、また、色によりテレビン油等に対する溶解性の差が少なく、かつ非常に良好な芯となった。従来の非焼成色鉛筆芯の如く、硬く、着色性が劣ると、油で溶かしても、淡い水彩調の絵しか得られないが、本発明の非焼成色鉛筆芯は、油絵用キャンバスにも濃厚に描画可能で、更にテレピン油等の油絵用オイルに対して溶解性に極めて優れるため、油絵調の描画が可能となる。
【００３１】
また、本発明では、上述の如く、ワックス類として、融点６５℃以下のグリセリン脂肪酸エステル及び／又はペンタエリスリトール脂肪酸エステルと、ロジン及び／又はロジン変性物の混合物、及び、融点６２℃以下のパラフィンワックスとペトロラタムの混合物、融点６２℃以下のパラフィンワックスとマイクロクリスタリンワックスの混合物、ミツロウのうち少なくとも１種を含有、好ましくは、特定の混合比率、配合比率で含有することにより、芯表面、描画面のブルーミングが更に少ない非焼成色鉛筆芯が得られることとなる。融点が６５℃以下の脂肪酸と高級一価、二価、三価（グリセリン）、あるいは四価（ペンタエリスリトール）のアルコールと脂肪酸のエステルは、不純物として炭素数１０〜２０の飽和脂肪酸を多く含有しているが、従来の非焼成色鉛筆芯では、軟質化のため低融点ワックス類の配合比を増量する、脂肪酸含有量が多くなりブルーミングが発生し、脂肪酸を含まない低融点のパラフィンワックス等では強度、十分な着色性が得られていないのが現状であった。これに対して、本発明の非焼成色鉛筆芯では、炭素数１０〜２０の飽和脂肪酸の含有量を更に低減させることが可能で、その結果、ブルーミングが更に発生しにくい非焼成色鉛筆芯が得られることとなる。
【００３２】
このように構成される本発明の非焼成色鉛筆芯は、上記実施形態に限定されるものではなく、本発明の技術思想の範囲内で、種々変更して実施することができる。
例えば、本発明の非焼成色鉛筆芯では、ワックス類として、融点６５℃以下のグリセリン脂肪酸エステル及び／又はペンタエリスリトール脂肪酸エステルと、ロジン及び／又はロジン変性物の混合物を含有するものであれば、非焼成色鉛筆芯の製造方法、その外観形状等は特に限定されるものではない。
【実施例】
【００３３】
次に、実施例及び比較例により、本発明を更に具体的に説明するが、本発明は下記実施例に何等限定されるものではない。
【００３４】
（実施例１）
ウルシロウ（融点５２℃）                          １５重量％
ロジン                                              ８重量％
カルボキシメチルセルロース・ナトリウム塩            ５重量％
タルク                                            ５４重量％
二酸化チタン                                      １０重量％
ジスアゾイエローＡＡＡ                              ４重量％
フタロシアニンブルー                                ４重量％
上記配合組成物に同重量に相当する水を加えてこれらをニーダーで混合、分散させた後に２本ロールで混練しながら水分調整し、この混練物をペレット化して単軸スクリュー型押出機にて押出成形、乾燥して水分を除去し、直径３．０ｍｍの非焼成緑色鉛筆芯を得た。
【００３５】
（実施例２）
ステアリン酸グリセリド（融点６１℃）              １１重量％
ロジンエステル                                      ３重量％
パラフィンワックス１２５Ｆ（融点５２℃）            ６重量％
ペトロラタム                                        ４重量％
カルボキシメチルセルロース・ナトリウム塩            ４重量％
カオリン                                          ５７重量％
沈降性硫酸バリウム                                  ５重量％
パーマネントレッド                                １０重量％
上記配合組成物に同重量に相当する水を加えてこれらをニーダーで混合、分散させた後に２本ロールで混練しながら水分調整し、この混練物をペレット化して単軸スクリュー型押出機にて押出成形、乾燥して水分を除去し、直径３．０ｍｍの非焼成赤色鉛筆芯を得た。
【００３６】
（実施例３）
ウルシロウ（融点５２℃）                          １５重量％
アビチエン酸（融点１７５℃）                        １重量％
パラフィンワックス１３５Ｆ（融点５７℃）            ５重量％
マイクロクリスタリンワックス                        ３重量％
トラガカントガム                                    ５重量％
タルク                                            ５３重量％
二酸化チタン                                      １０重量％
弁柄                                                ８重量％
上記配合組成物に同重量に相当する水を加えてこれらをニーダーで混合、分散させた後に２本ロールで混練しながら水分調整し、この混練物を縦型油圧式押出機にて押出成形、乾燥して水分を除去し、直径３．０ｍｍの非焼成茶色鉛筆芯を得た。
【００３７】
（実施例４）
ハゼロウ（融点５２℃）                            １０重量％
ヒマシ硬化油（融点８０℃）                          ６重量％
ロジンエステル                                      ２重量％
ミツロウ                                            ９重量％
トラガカントガム                                    ４重量％
タルク                                            ３２重量％
カオリン                                          ２５重量％
カーボンブラック                                  １２重量％
上記配合組成物〔ハゼロウ及びヒマシ硬化油の融点（加重平均値）は６３℃〕に同重量に相当する水を加えてこれらをニーダーで混合、分散させた後に２本ロールで混練しながら水分調整し、この混練物をペレット化して単軸スクリュー型押出機にて押出成形、乾燥して水分を除去し、直径３．０ｍｍの非焼成黒色鉛筆芯を得た。
【００３８】
（実施例５）
ステアリン酸グリセリド（融点６１℃）              １７重量％
ロジンエステル                                      ４重量％
ライスワックス                                      ３重量％
カルボキシメチルセルロース・ナトリウム塩            ４重量％
カオリン                                          ５７重量％
沈降性硫酸バリウム                                  ５重量％
二酸化チタン                                        ５重量％
ピラゾロンオレンジ                                  ５重量％
上記配合組成物に同重量に相当する水を加えてこれらをニーダーで混合、分散させた後に２本ロールで混練しながら水分調整し、この混練物をペレット化して単軸スクリュー型押出機にて押出成形、乾燥して水分を除去し、直径３．０ｍｍの非焼成橙色鉛筆芯を得た。
【００３９】
（実施例６）
ヤマウルシロウ（融点５０℃）                        ７重量％
ロジン                                              ２重量％
パラフィンワックス１４０Ｆ（融点６０℃）            ５重量％
マイクロクリスタリンワックス                        ３重量％
ミツロウ                                            ８重量％
カルボキシメチルセルロース・ナトリウム塩            ５重量％
タルク                                            ６２重量％
二酸化チタン                                        ５重量％
紫色ファナルカラー                                  ３重量％
上記配合組成物に同重量に相当する水を加えてこれらをニーダーで混合、分散させた後に２本ロールで混練しながら水分調整し、この混練物を縦型油圧式押出機にて押出成形、乾燥して水分を除去し、直径３．０ｍｍの非焼成紫色鉛筆芯を得た。
【００４０】
（実施例７）
ハゼロウ（融点５２℃）                              ５重量％
ロジンエステル                                      ２重量％
ミツロウ                                            ８重量％
パラフィンワックス１３０Ｆ（融点５４℃）            ７重量％
マイクロクリスタリンワックス                        ３重量％
ライスワックス                                      ２重量％
トラガカントガム                                    ４重量％
タルク                                            ５１重量％
沈降性硫酸バリウム                                  ８重量％
ボルドー１０Ｂ                                    １０重量％
上記配合組成物に同重量に相当する水を加えてこれらをニーダーで混合、分散させた後に２本ロールで混練しながら水分調整し、この混練物をペレット化して単軸スクリュー型押出機にて押出成形、乾燥して水分を除去し、直径３．０ｍｍの非焼成赤紫色鉛筆芯を得た。
【００４１】
（比較例１）
ウルシロウ（融点５２℃）                          ２３重量％
カルボキシメチルセルロース・ナトリウム塩            ５重量％
タルク                                            ５４重量％
二酸化チタン                                      １０重量％
ジスアゾイエローＡＡＡ                              ４重量％
フタロシアニンブルー                                ４重量％
上記配合組成物に同重量に相当する水を加えてこれらをニーダーで混合、分散させた後に２本ロールで混練しながら水分調整し、この混練物をペレット化して単軸スクリュー型押出機にて押出成形、乾燥して水分を除去し、直径３．０ｍｍの非焼成緑色鉛筆芯を得た。
【００４２】
（比較例２）
ステアリン酸グリセリド（融点６１℃）              １４重量％
パラフィンワックス１２５Ｆ（融点５２℃）          １０重量％
カルボキシメチルセルロース・ナトリウム塩            ４重量％
カオリン                                          ５７重量％
沈降性硫酸バリウム                                  ５重量％
パーマネントレッド                                １０重量％
上記配合組成物に同重量に相当する水を加えてこれらをニーダーで混合、分散させた後に２本ロールで混練しながら水分調整し、この混練物をペレット化して単軸スクリュー型押出機にて押出成形、乾燥して水分を除去し、直径３．０ｍｍの非焼成赤色鉛筆芯を得た。
【００４３】
（比較例３）
パラフィンワックス１３５Ｆ（融点５７℃）          １５重量％
マイクロクリスタリンワックス                        ９重量％
トラガカントガム                                    ５重量％
タルク                                            ５３重量％
二酸化チタン                                      １０重量％
弁柄                                                ８重量％
上記配合組成物に同重量に相当する水を加えてこれらをニーダーで混合、分散させた後に２本ロールで混練しながら水分調整し、この混練物を縦型油圧式押出機にて押出成形、乾燥して水分を除去し、直径３．０ｍｍの非焼成茶色鉛筆芯を得た。
【００４４】
（比較例４）
ヒマシ硬化油（融点８０℃）                        １６重量％
ロジンエステル                                      ２重量％
ミツロウ                                            ９重量％
トラガカントガム                                    ４重量％
タルク                                            ３２重量％
カオリン                                          ２５重量％
カーボンブラック                                  １２重量％
上記配合組成物に同重量に相当する水を加えてこれらをニーダーで混合、分散させた後に２本ロールで混練しながら水分調整し、この混練物をペレット化して単軸スクリュー型押出機にて押出成形、乾燥して水分を除去し、直径３．０ｍｍの非焼成黒色鉛筆芯を得た。
【００４５】
上記実施例１〜７及び比較例１〜４で得られた非焼成色鉛筆芯について、下記評価方法により、着色性、切削時の芯折れ、油での溶解性、ブルーミング及び飽和脂肪酸含有量について、評価、確認した。これらの結果を下記表１に示す。
【００４６】
（１）着色性の評価方法
先端径φ１．５、描画角度７５°、荷重３Ｎ、描画距離６ｍで描画した部分の濃度を目視で下記評価基準（５段階）で評価した。それぞれ、色が異なるため、濃度数値での評価はしなかった。
評価基準：
◎：着色性が非常に良い。
○：着色性が良い。
△：やや着色性が悪い。
△△：着色性が悪い。
×：着色性が非常に悪い。
【００４７】
（２）切削時の芯折れの評価方法
鉛筆を１００〜１２０本削った後のポケットシャープナーで、実施例、比較例とも各１０本削り、芯が折れた本数を確認した。
【００４８】
（３）油での溶解性の評価方法
油絵キャンバスに荷重３Ｎにて、３ｃｍ四方縦横に塗りつぶした面を、テレビン油を含んだ筆でなぞり、溶解度合いを目視で下記評価基準（５段階）で評価した。
評価基準：
◎：溶解性が非常に良い。
○：溶解性が良い。
△：やや溶解性が悪い。
△△：溶解性が悪い。
×：溶解性が非常に悪い。
【００４９】
（４）ブルーミングの評価方法
画用紙に荷重３Ｎにて、３ｃｍ四方縦横に塗りつぶしたサンプルを温度３５℃、湿度６５％の恒温槽に１ヵ月放置し、塗りつぶし直後と恒温槽放置後のサンプルを目視で比較し、下記評価基準（５段階）で評価した。
評価基準：
◎：ブルーミングが全くない。
○：ブルーミングがない。
△：ややブルーミングがある。
△△：ブルーミングがある。
×：最もブルーミングしている。
【００５０】
（５）飽和脂肪酸含有量の評価方法
得られた非焼成色鉛筆芯をベンゼンに溶解し、ＧＣ−ＭＳ（ヒューレット  パッカード社製）にて、炭素数１０〜２０の飽和脂肪酸の含有量を測定した。
【００５１】
【表１】
2008045043.tif 000002
【００５２】
上記表１の結果から明らかなように、本発明範囲となる実施例１〜７は、本発明の範囲外となる比較例１〜４に較べ、着色性に優れ、切削時の芯折れもなく、油での溶解性に優れ、ブルーミングも生じないことが判った。
これに対して、比較例１は、ウルシロウのみでロジン等が配合されていないため、切削時に折れやすく、また、ブルーミングが著しかった。また、比較例２は、パラフィンワックスがペトロラタム、あるいはマイクロクリスタリンワックスと混合されておらず、切削時に折れやすかった。
比較例３は、融点６５℃以下のグリセリン脂肪酸エステル、ペンタエリスリトール脂肪酸エステルが全く含有されておらず、着色性が著しく悪く、折れやすかった。更に、比較例４は、グリセリン脂肪酸エステルの融点８０℃と高いため、着色性が悪かった。
従って、本発明では、ワックス類として、融点６５℃以下のグリセリン脂肪酸エステル及び／又はペンタエリスリトール脂肪酸エステルと、ロジン及び／又はロジン変性物の混合物、または、融点６５℃以下のグリセリン脂肪酸エステル及び／又はペンタエリスリトール脂肪酸エステルとロジン及び／又はロジン変性物の混合物と、融点６２℃以下のパラフィンワックスとペトロラタムの混合物、融点６２℃以下のパラフィンワックスとマイクロクリスタリンワックスの混合物、ミツロウのうち少なくとも１種を含有することにより、滑らかな書き味を有し、格段に優れた着色性を有する軟質色芯でありながら、優れた曲げ強度、先端強度等の機械的強度、及び切削時に折れにくく、しかも、描線がテレビン油等の油絵用オイルに溶解可能で、油絵調の描画が可能であり、更には、軟質色芯に発生しやすい、芯表面及び描画面のブルーミングが発生しにくい非焼成色鉛筆芯が得られることが判った。